(57)【要約】【課題】樹脂フィルムをガラス上に設けた後に所定の処理を実施した際に、樹脂フィルムとガラスの積層体のある方向の反りを抑制することができる機能性樹脂フィルムの製造方法を提供する。また、当該製造方法を実現するためのガラス、および当該ガラス上に樹脂フィルムを設けられたガラス樹脂積層体と、当該ガラス樹脂積層体上にパターンが形成された機能性ガラス樹脂積層体、およびその製造方法を提供する。【解決手段】略多角形状である第１面と、該第１面に対向する第２面と、該第１面の形成する略多角形の頂点にあたるコーナー部とを有するガラスであって、該第１面は凸面であり、該第１面が下を向くように該ガラスを平坦かつ水平な定盤上に載置して隙間ゲージ法により測定した該コーナー部の各隙間の平均値が０．２０ｍｍ以上であるガラスである。【選択図】図４
2016050129.tif 000002
【特許請求の範囲】
【請求項１】
略多角形状である第１面と、
前記第１面に対向する第２面と、
前記第１面の形成する略多角形の頂点にあたるコーナー部とを有するガラスであって、
前記第１面は凸面であり、
前記第１面が下を向くように前記ガラスを平坦かつ水平な定盤上に載置して隙間ゲージ法により測定した前記コーナー部の各隙間の平均値が０．２０ｍｍ以上であるガラス。
【請求項２】
前記第１面が上を向くように前記ガラスを平坦かつ水平な定盤上に載置して隙間ゲージ法により測定した前記コーナー部の各隙間の平均値が０．０５ｍｍ以下である請求項１に記載のガラス。
【請求項３】
前記第１面が第１の圧縮応力層を有し、
前記第２面が第２の圧縮応力層を有し、
前記第１の圧縮応力層の圧縮強度Ｓ１と前記第２の圧縮応力層の圧縮強度Ｓ２が、Ｓ１＞Ｓ２を満たす請求項１または２に記載のガラス。
【請求項４】
アルミノシリケートガラスである請求項１〜３のいずれか１に記載のガラス。
【請求項５】
化学強化されてなる請求項１〜４のいずれか１に記載のガラス。
【請求項６】
線膨張係数が７０×１０−７Ｋ−１以上である請求項１〜５のいずれか１に記載のガラス。
【請求項７】
板厚が１．０ｍｍ以下である請求項１〜６のいずれか１に記載のガラス。
【請求項８】
請求項１〜７のいずれか１に記載の前記ガラスと、
前記第１面上に設けられる樹脂フィルムと、を有するガラス樹脂積層体。
【請求項９】
略多角形状である第１面と、前記第１面に対向する第２面と、前記第１面の形成する略多角形の頂点にあたるコーナー部とを有するガラスと、
前記第１面上に設けられる樹脂フィルムと、を有する機能性ガラス樹脂積層体であって、
前記樹脂フィルムの表面上に少なくとも１つのタッチセンサ用パターンまたは色パターンが設けられ、
前記第１面が上を向くように前記機能性ガラス樹脂積層体を平坦かつ水平な定盤上に載置して隙間ゲージ法により測定した前記コーナー部の各隙間の平均値が０．２０ｍｍ以下である機能性ガラス樹脂積層体。
【請求項１０】
前記第１面が第１の圧縮応力層を有し、
前記第２面が第２の圧縮応力層を有し、
前記第１の圧縮応力層の圧縮強度Ｓ１と前記第２の圧縮応力層の圧縮強度Ｓ２が、Ｓ１＞Ｓ２を満たす請求項９に記載の機能性ガラス樹脂積層体。
【請求項１１】
前記第１面が凸面である請求項９又は１０に記載の機能性ガラス樹脂積層体。
【請求項１２】
前記ガラスと前記樹脂フィルムの間に粘着層を有する請求項９〜１１のいずれか１に記載の機能性ガラス樹脂積層体。
【請求項１３】
前記第１面が下を向くように前記機能性ガラス樹脂積層体を平坦かつ水平な定盤上に載置して隙間ゲージ法により測定した前記コーナー部の各隙間の平均値が０．８０ｍｍ以下である請求項９〜１２のいずれか１に記載の機能性ガラス樹脂積層体。
【請求項１４】
請求項１〜７のいずれか１に記載のガラスの前記第１面上に樹脂フィルムを設ける積層工程と、
前記樹脂フィルムの前記第１面に面しない表面上に少なくとも１つのタッチセンサ用パターンまたは色パターンを形成するパターン形成工程と、を有する機能性ガラス樹脂積層体の製造方法。
【請求項１５】
前記積層工程において、前記樹脂フィルムは、樹脂組成物層が前記ガラスの前記第１面上に形成された後硬化されることで設けられる請求項１４に記載の機能性ガラス樹脂積層体の製造方法。
【請求項１６】
前記積層工程において、前記樹脂フィルムと前記第１面との間に粘着層を設ける請求項１４に記載の機能性ガラス樹脂積層体の製造方法。
【請求項１７】
請求項１４〜１６のいずれか１に記載の方法により製造された機能性ガラス樹脂積層体から、前記ガラスを剥離して機能性樹脂フィルムを得る剥離工程を有する機能性樹脂フィルムの製造方法。
【発明の詳細な説明】
【技術分野】
【０００１】
本発明は、機能性樹脂フィルムの製造方法に関し、また、当該機能性樹脂フィルムの製造方法を実現するためのガラス、および当該ガラス上に樹脂フィルムを設けられたガラス樹脂積層体に関し、さらには、当該ガラス樹脂積層体上にパターンが形成された機能性ガラス樹脂積層体、およびその製造方法に関する。
【背景技術】
【０００２】
近年、携帯電話、スマートフォンおよびタブレット端末などといった電子デバイス（電子機器）には静電容量式タッチセンサが設けられたものが増えている。このような電子デバイスに用いられる静電容量式タッチセンサ付きディスプレイパネルの方式は、基板上に設けられたタッチセンサのさらに上に別のカバーガラス等を設ける方式と、基板を設けずにカバーガラス等に直接タッチセンサを設ける方式の２種類に大別される。後者は特にタッチセンサ一体型と呼ばれ、ディスプレイ装置の薄型化、軽量化および製造工程の単純化につながっている。
【０００３】
タッチセンサ一体型として一般的に用いられているものは、タッチセンサをカバーガラスに設けるもの（Ｏｎｅ  Ｇｌａｓｓ  Ｓｏｌｕｔｉｏｎ／Ｓｕｂｓｔｒａｔｅ，ＯＧＳ）であるが、近年、カバーガラスの代わりに樹脂フィルムを用いるもの（Ｏｎｅ  Ｆｉｌｍ  Ｓｏｌｕｔｉｏｎ／Ｓｕｂｓｔｒａｔｅ，ＯＦＳ）が検討されてきている。樹脂フィルムはガラスと比較してより軽量でかつ柔軟であり、従来とは異なる用途への応用が期待されている。
【０００４】
しかしながら、このような樹脂フィルムはガラスと比較して剛性が低く、軽量であるため、電子デバイスの製造工程におけるハンドリング性が低下する。同様の課題は樹脂フィルムのみでなく、板厚の薄いガラスにおいても従来から知られている。例えば、特許文献１〜６には、薄板ガラスを他の支持ガラス基板と貼り合わせた後、表示装置を製造するための所定の処理を実施し、当該処理の終了後に薄板ガラスと支持ガラス基板とを分離することで表示装置を製造する方法が開示されている。支持ガラス基板は、薄板ガラスと剥離可能に密着される。薄板ガラスから分離された支持ガラス基板は、新たなガラス等と積層されることで再利用することが可能である。
【先行技術文献】
【特許文献】
【０００５】
【特許文献１】特開２０００−２４１８０４号公報
【特許文献２】特開昭５８−５４３１６号公報
【特許文献３】特開２００３−２１６０６８号公報
【特許文献４】特開平８−８６９９３号公報
【特許文献５】特開平９−１０５８９６号公報
【特許文献６】特開２０００−２５２３４２号公報
【発明の概要】
【発明が解決しようとする課題】
【０００６】
しかしながら、特許文献１〜６に記載の方法はいずれも薄板ガラスのハンドリング性向上に関するものであり、本発明者は、同様の方法を用いて樹脂フィルムを製造すると、樹脂フィルムの品質を損ねることを見出した。例えば、樹脂フィルムの製造工程において樹脂フィルムを支持ガラス基板（以下、キャリアガラスともいう）上に設けた後、所定の処理を実施したところ、樹脂フィルムおよびキャリアガラスが載置された定盤上で下に凸に反ってしまうことがあった。
【０００７】
本発明者は、上記原因について検討を行ったところ、所定の処理において樹脂フィルムが重合などの化学反応や熱による変成を起こした場合、樹脂フィルムが収縮し、結果としてキャリアガラスの当該樹脂フィルムが設けられている面が圧縮応力を受けるために、下に凸に反りが生じることを見出した。また、特に樹脂フィルムの面積が大きくなるほど、反りも大きくなることを見出した。このように定盤上で下に凸に反りが生じてしまうと、所定の処理において樹脂フィルムを設けたキャリアガラスを固定するために真空吸着しようとしても、正しく吸着されず定盤上に固定されなくなる。真空吸着の方法では、平坦か少なくとも定盤上で上に凸のガラスでないと吸着が難しいためである。これにより、タッチセンサ用のパターン等が正確に形成されず、結果として品質の劣化や歩留まりの低下を引き起こすこととなる。
【０００８】
本発明は、上記課題に鑑みてなされたものであって、樹脂フィルムをガラス上に設けた後に所定の処理を実施した際に、樹脂フィルムとガラスの積層体のある方向の反りを抑制することができる機能性樹脂フィルムの製造方法を提供することを目的とする。また、当該製造方法を実現するためのガラス、および当該ガラス上に樹脂フィルムを設けられたガラス樹脂積層体と、当該ガラス樹脂積層体上にパターンが形成された機能性ガラス樹脂積層体、およびその製造方法を提供することを目的とする。
【課題を解決するための手段】
【０００９】
本発明者は、上記課題を解決するために鋭意検討を行った結果、本発明を完成した。すなわち、本発明は以下の通りである。
＜１＞  略多角形状である第１面と、該第１面に対向する第２面と、該第１面の形成する略多角形の頂点にあたるコーナー部とを有するガラスであって、該第１面は凸面であり、該第１面が下を向くように該ガラスを平坦かつ水平な定盤上に載置して隙間ゲージ法により測定した該コーナー部の各隙間の平均値が０．２０ｍｍ以上であるガラス。
＜２＞  該第１面が上を向くように該ガラスを平坦かつ水平な定盤上に載置して隙間ゲージ法により測定した該コーナー部の各隙間の平均値が０．０５ｍｍ以下である＜１＞のガラス。
＜３＞  該第１面が第１の圧縮応力層を有し、該第２面が第２の圧縮応力層を有し、該第１の圧縮応力層の圧縮強度Ｓ１と該第２の圧縮応力層の圧縮強度Ｓ２が、Ｓ１＞Ｓ２を満たす＜１＞または＜２＞のガラス。
＜４＞  アルミノシリケートガラスである＜１＞〜＜３＞のいずれか１のガラス。
＜５＞  化学強化されてなる＜１＞〜＜４＞のいずれか１のガラス。
＜６＞  線膨張係数が７０×１０−７Ｋ−１以上である＜１＞〜＜５＞のいずれか１のガラス。
＜７＞  板厚が１．０ｍｍ以下である＜１＞〜＜６＞のいずれか１のガラス。
＜８＞  ＜１＞〜＜７＞のいずれか１の該ガラスと、該第１面上に設けられる樹脂フィルムと、を有するガラス樹脂積層体。
＜９＞  略多角形状である第１面と、該第１面に対向する第２面と、該第１面の形成する略多角形の頂点にあたるコーナー部とを有するガラスと、該第１面上に設けられる樹脂フィルムと、を有する機能性ガラス樹脂積層体であって、該樹脂フィルムの表面上に少なくとも１つのタッチセンサ用パターンまたは色パターンが設けられ、該第１面が上を向くように該機能性ガラス樹脂積層体を平坦かつ水平な定盤上に載置して隙間ゲージ法により測定した該コーナー部の各隙間の平均値が０．２０ｍｍ以下である機能性ガラス樹脂積層体。
＜１０＞  該第１面が第１の圧縮応力層を有し、該第２面が第２の圧縮応力層を有し、該第１の圧縮応力層の圧縮強度Ｓ１と該第２の圧縮応力層の圧縮強度Ｓ２が、Ｓ１＞Ｓ２を満たす＜９＞の機能性ガラス樹脂積層体。
＜１１＞  該第１面が凸面である＜９＞または＜１０＞の機能性ガラス樹脂積層体。
＜１２＞  該ガラスと該樹脂フィルムの間に粘着層を有する＜９＞〜＜１１＞のいずれか１に記載の機能性ガラス樹脂積層体。
＜１３＞  該第１面が下を向くように該機能性ガラス樹脂積層体を平坦かつ水平な定盤上に載置して隙間ゲージ法により測定した該コーナー部の各隙間の平均値が０．８０ｍｍ以下である＜９＞〜＜１２＞のいずれか１に記載の機能性ガラス樹脂積層体。
＜１４＞  ＜１＞〜＜７＞のいずれか１のガラスの該第１面上に樹脂フィルムを設ける積層工程と、該樹脂フィルムの該第１面に面しない表面上に少なくとも１つのタッチセンサ用パターンまたは色パターンを形成するパターン形成工程と、を有する機能性ガラス樹脂積層体の製造方法。
＜１５＞  該積層工程において、該樹脂フィルムは、樹脂組成物層が該ガラスの該第１面上に形成された後硬化されることで設けられる＜１４＞の機能性ガラス樹脂積層体の製造方法。
＜１６＞  該積層工程において、該樹脂フィルムと該第１面との間に粘着層を設ける＜１４＞の機能性ガラス樹脂積層体の製造方法。
＜１７＞  ＜１４＞〜＜１６＞のいずれか１の方法により製造された機能性ガラス樹脂積層体から、該ガラスを剥離して機能性樹脂フィルムを得る剥離工程を有する機能性樹脂フィルムの製造方法。
【発明の効果】
【００１０】
本発明によれば、樹脂フィルムをキャリアガラス上に設けた後に所定の処理を実施した際に、樹脂フィルムとキャリアガラスの積層体の反りを抑制することができる
【図面の簡単な説明】
【００１１】
【図１】本発明の機能性ガラス樹脂積層体の製造方法における製造工程を示すフローチャートである。
【図２】本発明の機能性ガラス樹脂積層体の製造方法および機能性樹脂フィルムの製造方法の実施形態における製造工程を示すフローチャートである。
【図３】本発明のガラスの厚み方向における応力プロファイルの一例である。
【図４】（Ａ）接着工程の一実施形態で粘着層または樹脂フィルムを設けられる前のキャリアガラスの断面図である。（Ｂ）接着工程の一実施形態で粘着層のみを設けられた後の樹脂フィルムの断面図である。（Ｃ）接着工程の一実施形態で粘着層および樹脂フィルムを設けられた後のキャリアガラスの断面図である。（Ｄ）接着工程の一実施形態で設けられた樹脂フィルムがパターン形成工程において収縮した電子パターン付きガラス樹脂積層体の断面図である。
【図５】（Ａ）接着工程の別の実施形態で粘着層または樹脂フィルムを設けられる前のキャリアガラスの断面図である。（Ｂ）接着工程の別の実施形態で粘着層のみを設けられた後のキャリアガラスの断面図である。（Ｃ）接着工程の別の実施形態で粘着層および樹脂フィルムを設けられた後のキャリアガラスの断面図である。（Ｄ）接着工程の別の実施形態で設けられた樹脂フィルムがパターン形成工程において収縮した電子パターン付きガラス樹脂積層体の断面図である。
【図６】接着工程の別の実施形態で粘着層および樹脂フィルムを設けられた後のキャリアガラスの断面図である。
【図７】（Ａ）樹脂層形成工程で未硬化の樹脂組成物層を設けられる前のキャリアガラスの断面図である。（Ｂ）樹脂層形成工程で未硬化の樹脂組成物層を設けられた後のキャリアガラスの断面図である。（Ｃ）樹脂層硬化工程で得られたガラス樹脂積層体の断面図である。（Ｄ）樹脂層硬化工程で形成された樹脂フィルムがパターン形成工程において収縮した電子パターン付きガラス樹脂積層体の断面図である。
【図８】パターン形成工程で得られた電子デバイス用パターン付きガラス樹脂積層体の詳細な断面図である。
【図９】本発明の実施例において用いられたガラスの形状と、該ガラスの隙間ゲージ法による測定位置を示す概念図である。
【発明を実施するための形態】
【００１２】
以下、本発明を実施するための形態について図面を参照して説明するが、本発明は、以下の実施形態に限定されることはない。また、本発明の範囲を逸脱することなく、以下の実施形態に種々の変形および置換を加えることができる。
【００１３】
以下に、機能性ガラス樹脂積層体の製造方法および機能性樹脂フィルムの製造方法について、各工程順に説明する。
【００１４】
［機能性ガラス樹脂積層体の製造方法］
図１は、本発明の機能性ガラス樹脂積層体の製造方法の一実施形態における製造工程を示すフローチャートである。図１に示すように、本発明の機能性ガラス樹脂積層体の製造方法は、積層工程Ｓ１２およびパターン形成工程Ｓ１４を備える。パターン形成工程においては複数のパターンを形成してもよい。
【００１５】
［機能性樹脂フィルムの製造方法］
図２には、本発明の機能性ガラス樹脂積層体の製造方法、および機能性樹脂フィルムの製造方法のいくつかの実施形態を示す。
【００１６】
以下に、各工程で使用される材料およびその手順について詳述する。まず、積層工程Ｓ１２について詳述する。
【００１７】
［積層工程］
積層工程Ｓ１２は、第１面および第２面を有する支持ガラス基板１０（以下、キャリアガラス１０という）上に、樹脂組成物からなる樹脂フィルムまたは樹脂層を積層して、ガラス樹脂積層体を得る工程である。
【００１８】
キャリアガラス１０上に樹脂フィルムまたは樹脂層を積層する方法は、一般的なものであってよいが、主として２つの態様が存在する。一つには、キャリアガラス１０の表面と樹脂フィルムの間に粘着層を介して樹脂フィルムを載置する接着工程Ｓ１２１と、該粘着層を硬化させる粘着層硬化工程Ｓ１２２を有する態様が挙げられる。他の態様としては、キャリアガラス１０の表面上に樹脂組成物を塗布して、未硬化の樹脂組成物層（以下、単に樹脂層ともいう）を形成する樹脂層形成工程Ｓ１２３と、該樹脂層を硬化させる樹脂層硬化工程Ｓ１２４を有する態様が存在する。しかしながら、積層工程Ｓ１２の態様は上記のものに限られず、公知のガラス上に樹脂フィルムまたは樹脂層を積層する方法が利用可能である。
【００１９】
キャリアガラス１０として既に一度樹脂フィルムや樹脂層を積層したものを再利用する場合、積層工程Ｓ１２の前には、後述する剥離工程Ｓ１６においてキャリアガラスの表面に存在する樹脂フィルム、樹脂層あるいは粘着層を剥離剤で処理することが好ましい。該剥離工程Ｓ１６を実施することにより、樹脂フィルムと剥離容易に密着するキャリアガラス１０を得ることができる。なお、剥離容易とは、後述するガラス樹脂積層体から樹脂フィルムを剥離するための外力を加えた場合、キャリアガラスと粘着層の界面で剥離することも、樹脂フィルム内部または粘着層内部で剥離することもなく、樹脂フィルムと粘着層の界面あるいは樹脂フィルムとキャリアガラス１０の界面で剥離しやすいことを意味する。
【００２０】
まず、積層工程Ｓ１２で使用されるキャリアガラスについて詳述し、その後該積層工程Ｓ１２の手順について、接着工程Ｓ１２１および粘着層硬化工程Ｓ１２２を有するものと、樹脂層形成工程Ｓ１２３および樹脂層硬化工程Ｓ１２４を有するものについて、それぞれ詳述する。
【００２１】
（キャリアガラス）
キャリアガラス１０は、第１面および該第１面と対向する第２面を有するガラス基板である。キャリアガラスは、その第１面を剥離剤などによって表面処理されてもよい。
【００２２】
キャリアガラス１０の反りの程度は、隙間ゲージ法により測定することができる。隙間ゲージ法による隙間の測定は、次のようにして行われる。まず、測定対象である略多角形状の表面を有するキャリアガラス１０を、反りの存在しない平坦かつ水平な定盤上に載置する。次に、キャリアガラス１０の略多角形状の頂点にあたる部分（以下、コーナー部という）と該定盤との隙間の距離を隙間ゲージにより測定する。コーナー部は、割れを防止するために斜めにカットされていてもよい。また、コーナー部は同様の理由で丸みを帯びていてもよいが、その場合コーナー部は略多角形状の輪郭において最も曲率半径の小さい部分である。ガラス隙間ゲージはＪＩＳ  Ｂ  ７５２４の規格に適合したものであれば任意のものを利用可能であり、０．０１ｍｍを最小単位として隙間を測定できる。
【００２３】
本実施形態のキャリアガラス１０は、第１面が凸面であり、第１面が下を向くようにキャリアガラス１０を平坦かつ水平な定盤上に載置して隙間ゲージ法により測定したコーナー部の各隙間の平均値が０．２０ｍｍ以上であることが好ましい。ここで、キャリアガラス１０の凸面が明確でない場合、キャリアガラス１０の両面につきそれぞれ下を向くように載置して測定し、測定された各隙間の平均値がより大きくなる場合に下を向いている表面を凸面（すなわち第１面）とみなす。このようなキャリアガラス１０には、反りが発生している。このような反りの発生しているキャリアガラス１０を用いることで、後述する積層工程Ｓ１２およびパターン形成工程Ｓ１４において平坦かつ水平な定盤上でガラス樹脂積層体が下に凸に反り、真空吸着できなくなることを抑制することができる。また、本実施形態のキャリアガラス１０は、第１面が下を向くようにキャリアガラス１０を平坦かつ水平な定盤上に載置して隙間ゲージ法により測定したコーナー部間の中間地点（以下、辺部という）の各隙間の平均値が０．１０ｍｍ以上であることがより好ましい。
【００２４】
さらには、本実施形態のキャリアガラス１０は、第１面が下を向くようにキャリアガラス１０を平坦かつ水平な定盤上に載置して隙間ゲージ法により測定したコーナー部の各隙間の平均値が１．０ｍｍ以下であることが好ましい。キャリアガラス１０の反りの程度が大きすぎると、パターン形成工程Ｓ１４において平坦かつ水平な定盤上に真空吸着できなくなるおそれがある。同様に、本実施形態のキャリアガラス１０は、第１面が下を向くようにキャリアガラス１０を平坦かつ水平な定盤上に載置して隙間ゲージ法により測定した辺部の各隙間の平均値が０．５０ｍｍ以下であることがより好ましい。
【００２５】
また、キャリアガラス１０の第１面が上を向くようにキャリアガラス１０を平坦かつ水平な定盤上に載置して隙間ゲージ法により測定したコーナー部の各隙間の平均値が０．０５ｍｍ以下であることが好ましい。反りがキャリアガラス１０の表面全域にわたり均一に発生しているためである。
【００２６】
本実施形態のキャリアガラス１０の組成は一般的なものであってよいが、例えばアルミノシリケートガラスのような、アルカリ元素を含有するガラスであることが好ましい。アルミノシリケートガラスとしては、例えばＤｒａｇｏｎｔｒａｉｌ（登録商標）やＤｒａｇｏｎｔｒａｉｌ  Ｘが挙げられる。アルカリ元素を含有するガラスは、化学強化処理を行われることにより、少なくともガラスの第１面に第１の圧縮応力層が形成され、その破壊強度を高めることができる。
【００２７】
また、本実施形態におけるキャリアガラス１０は、ガラスの第１面に対向する第２面にも第２の圧縮応力層を有し、キャリアガラス１０の第１の圧縮応力層の圧縮強度が第２の圧縮応力層の圧縮強度よりも大きいことが好ましい。すなわち、第１の圧縮応力層の圧縮強度をＳ１、第２の圧縮応力層の圧縮強度をＳ２としたとき、Ｓ１＞Ｓ２を満たすことが好ましい。第２面は凸面であるガラスの第１面に対向するため、凹面である。このようなキャリアガラス１０は、第１面と第２面で圧縮強度が異なることに起因した、第１面が凸面となるような反りを生じるため、隙間ゲージ法で測定するとコーナー部および辺部に隙間が生じやすい。
【００２８】
圧縮強度（Ｃｏｍｐｒｅｓｓｉｖｅ  Ｓｔｒｅｎｇｔｈ）とは、ガラスの表面付近に残留する圧縮方向の力の度合いを表すパラメータであり、次の数１に表される関係式により求めることができる。ここで、ＤＯＬはガラスの表面から圧縮応力が０になる地点までの深さ（以下、圧縮応力深さともいう）であり、ｙ＝ｆ（ｔ）はガラス表面からの深さｔを変数として圧縮応力ｙを出力する関数である。
【００２９】
【数１】
2016050129.tif 000003
【００３０】
図３は、化学強化処理されたガラスの厚み方向における応力プロファイルの一例である。斜線部の面積は、圧縮強度に相当する。一般的な化学強化処理を行われたガラスの場合、このような応力プロファイルを有するため、圧縮強度は１／２×（表面圧縮応力）×（圧縮応力深さ）で近似できる。すなわち、キャリアガラス１０の第１の圧縮応力層と第２の圧縮応力層との圧縮強度の大小は、それぞれの圧縮応力層の圧縮応力深さ（ＤＯＬ）と表面圧縮応力（ＣＳ）から近似的に知ることができる。
【００３１】
第１面と第２面の圧縮強度の比が同等であれば、キャリアガラス１０のサイズが異なったとしても、第１面が下を向くようにキャリアガラス１０を平坦かつ水平な定盤上に載置して隙間ゲージ法により測定したコーナー部の各隙間の平均値に大差はない。これは、キャリアガラス１０のサイズが大きいほど、キャリアガラス１０を載置した際に重力による反りの抑制が起こるため、定盤とキャリアガラス１０との隙間はコーナー部に近い部分にしか生じないからである。
【００３２】
キャリアガラス１０は耐薬品性、耐透湿性に優れた組成であることが好ましい。
【００３３】
さらに、キャリアガラス１０の線膨張係数は７０×１０−７Ｋ−１以上であることが好ましい。線膨張係数としては、ＪＩＳ  Ｒ  ３１０２（１９９５年改正）に規定されている線膨張係数が用いられる。キャリアガラス１０の線膨張係数は、８０×１０−７Ｋ−１以上であることがより好ましく、８５×１０−７Ｋ−１以上であることがさらに好ましく、９０×１０−７Ｋ−１以上であることが最も好ましい。キャリアガラス１０の線膨張係数が小さいと、キャリアガラス１０に樹脂フィルム２４が積層され後述するパターン形成工程Ｓ１４において加熱された際などに、樹脂フィルム２４との線膨張係数の差によって、ガラス樹脂界面の整合性が悪化するおそれがある。
【００３４】
キャリアガラス１０の材料である板状ガラス基板は、ガラス原料を溶融し、溶融ガラスを板状に成形して得られる。このような成形方法は、一般的なものであってよく、例えば、フロート法、フュージョン法、スロットダウンドロー法、フルコール法、ラバース法などが用いられる。また、特に厚さが薄いガラス基板は、いったん板状に成形したガラスを成形可能温度に加熱し、延伸などの手段で引き伸ばして薄くする方法（リドロー法）で成形して得られる。板状ガラス基板の成形方法としては、フロート法が好ましい。フロート法により成形された板状ガラス基板を用いたキャリアガラス１０は、第１面と第２面の化学強化された際に第１の圧縮応力層の圧縮強度が第２の圧縮応力層の圧縮強度よりも大きくなりやすい。
【００３５】
キャリアガラス１０の厚さは、特に限定されないが、薄型化および／または軽量化の観点から、また、反りを生じさせることの容易性の観点から、通常１．０ｍｍ以下であることが好ましく、より好ましくは０．８０ｍｍ以下である。１．０ｍｍ超の場合、キャリアガラス１０の薄型化および／または軽量化の要求を満たせず、反りを生じさせることも容易でなくなる。また、キャリアガラス１０の厚さは、樹脂フィルムまたは樹脂層を設けた状態で一定以上の剛性を有する必要があることなどの理由から、０．１０ｍｍ以上であることが好ましい。
【００３６】
なお、キャリアガラス１０は２層以上からなっていてもよく、この場合、各々の層を形成する材料は同種材料であってもよいし、異種材料であってもよい。また、この場合、「キャリアガラス１０の厚さ」は全ての層の合計の厚さを意味するものとする。
【００３７】
また、キャリアガラス１０の一方の表面には、他の層状材料が積層されていてもよい。例えば、キャリアガラス１０の強度を補強するために、樹脂層などが積層されていてもよく、酸化インジウム錫や酸化ケイ素などの無機物薄膜層が積層されていてもよい。
【００３８】
［接着工程］
接着工程および後述の粘着層硬化工程は、キャリアガラス１０上に樹脂フィルムまたは樹脂層を積層する第１の実施形態である。接着工程Ｓ１２１は、キャリアガラス１０の表面と樹脂組成物からなる樹脂フィルム１４の間に粘着性組成物からなる粘着層１２を介して樹脂フィルム１４を載置する工程である。より具体的には、図４（Ａ）〜（Ｃ）または図５（Ａ）〜（Ｃ）に示すように、キャリアガラス１０の表面と樹脂組成物からなる樹脂フィルム１４の間に粘着性組成物からなる粘着層１２を介して樹脂フィルム１４を載置する。粘着層１２はキャリアガラス１０の表面と、樹脂フィルム１４は粘着層１２と、それぞれ隙間を空けることなく接している。
【００３９】
まず、接着工程で使用される粘着性組成物、粘着層および樹脂フィルムについて詳述し、その後該接着工程Ｓ１２１の手順について詳述する。
【００４０】
（粘着性組成物）
粘着性組成物中に含まれる樹脂としては、粘着層が対象物に対して剥離可能に接着できればよく、この種の液晶表示パネル用部材の製造に一般的に用いられている公知の粘着性組成物を使用することができる。例えば、アクリル樹脂、ウレタン樹脂、シリコーン樹脂、フェノール樹脂、エポキシ樹脂、メラミン樹脂、尿素樹脂、不飽和ポリエステル樹脂、アルキド樹脂、ポリイミド樹脂、フッ素樹脂などが挙げられる。粘着性組成物は、いくつかの種類のモノマーが重合した共重合体樹脂（コポリマー）でもよく、いくつかの種類の樹脂を混合してもよい。中でもアクリル樹脂や、シリコーン樹脂が、耐熱性や剥離性、透明性に優れるため好ましい。
【００４１】
（粘着層）
粘着層は粘着性組成物のみにより構成されてもよいが、粘着層が対象物に対して剥離可能に接着できればそれ以外の成分を含んでいてもよい。例えば、溶媒に可溶な粘着性組成物を該溶媒とともに混合し粘着層としてもよい。また、市販の粘着テープや粘着シートを用いてもよい。
【００４２】
粘着層は必ずしも対象物の全面に接していなくてもよく、粘着層が対象物に対して剥離可能に接着できれば、対象物の一部のみに接していてもよい。また、粘着層１２を設ける場合、キャリアガラス１０と樹脂フィルム１４とが積層する部分のうち、最も外側の部分からの距離が１０ｍｍの範囲内に設けられることが好ましい。該距離を短くすることで樹脂フィルム１４の剥離ならびにキャリアガラス１０の破損を効果的に抑制できる。また、後述するパターン形成工程Ｓ１４における樹脂フィルムの反りも、効果的に低減できる。キャリアガラス１０と樹脂フィルム１４とが積層する部分のうち、最も外側の部分からの距離は、５ｍｍの範囲内がより好ましく、３ｍｍの範囲内がさらに好ましい。
【００４３】
（樹脂フィルム）
樹脂フィルム１４の材質は絶縁性の高い樹脂材料であればよく、例えば、結晶性の熱可塑性樹脂材料としては、ポリエチレン、ポリプロピレン、ポリアミド、ポリアセタール、ポリエチレンテレフタレートに代表されるポリエステル、フッ素樹脂もしくはシンジオタクティックポリスチレン等が挙げられる。
【００４４】
また、非結晶性の熱可塑性樹脂材料としては、ポリスチレン、ポリ塩化ビニル、ポリ酢酸ビニル、アクリロニトリルブタジエンスチレン（ＡＢＳ）樹脂、ポリメチルメタクリレートに代表されるアクリル樹脂、ポリカーボネート、変性ポリフェニレンエーテル、ポリシクロヘキセン、環状オレフィンコポリマー樹脂、ポリノルボルネン系樹脂、ポリスルホン、ポリエーテルスルホン、ポリアリレート、ポリイミド、ポリアミドイミド、ポリエーテルイミド等のフィルムが挙げられる。特に非結晶性の樹脂フィルムが好ましい。また、熱可塑性の樹脂フィルムが好ましい。
【００４５】
さらに熱硬化性樹脂であるポリフェニレンサルファイド、ポリエーテルエーテルケトン、もしくはポリエーテルニトリル等が挙げられる。
【００４６】
樹脂フィルム１４は、いくつかの種類のモノマーが重合した共重合体樹脂（コポリマー）でもよく、いくつかの種類の樹脂を混合してもよい。樹脂フィルム１４は耐熱性や可撓性を有することが好ましい。
【００４７】
樹脂フィルム１４の厚さは特に限定されないが、１〜５００μｍであることが好ましく、２０〜２００μｍであることがより好ましく、２５〜１８０μｍであることがさらに好ましい。樹脂フィルム１４の厚さがこのような範囲であると、樹脂フィルム１４とキャリアガラス１０との密着が十分になるからである。また、樹脂フィルム１４の厚さが厚すぎると、形成するのに時間および材料を要するため経済的ではない。
【００４８】
なお、樹脂フィルム１４は２層以上からなっていてもよい。この場合「樹脂フィルム１４の厚さ」は全ての層の合計の厚さを意味するものとする。また、樹脂フィルム１４が２層以上からなる場合は、各々の層を形成する樹脂の種類が異なってもよい。
【００４９】
樹脂フィルム１４の線膨張係数は、一般にキャリアガラス１０の線膨張係数よりはるかに大きいが、２０×１０−５Ｋ−１以下であることが好ましい。樹脂フィルム１４の線膨張係数が大きすぎると、キャリアガラス１０に樹脂フィルム１４が積層され後述するパターン形成工程Ｓ１４において加熱された際などに、キャリアガラス１０との線膨張係数の差によって、ガラス樹脂界面の整合性が悪化するおそれがある。
【００５０】
樹脂フィルム１４のキャリアガラス１０に面しない側の表面には、耐擦傷性を付与するためにハードコート層が設けられていてもよい。ハードコート層は、樹脂フィルム１４をキャリアガラス１０に接着する前に設けてもよく、接着後に設けてもよい。
【００５１】
（接着工程の手順）
キャリアガラス１０に樹脂フィルム１４を接着する方法は特に限定されず、公知の方法を使用できる。例えば、図４（Ｂ）に示すように、樹脂フィルム１４の全面に対し、あるいはその形成領域を囲むようにその一部に対し、粘着層１２となる粘着性組成物を塗布することができる。なお、図５（Ｂ）に示すように、樹脂フィルム１４ではなく、キャリアガラス１０の全面に対し、あるいはその形成領域を囲むようにその一部に対し、粘着層１２となる粘着性組成物を塗布してもよい。ここで、粘着性組成物の塗布方法は、特に制限されず、ディスペンサやインクジェット装置を用いて描画してもよいし、スクリーン印刷により印刷してもよい。なお、粘着性組成物を塗布する方法に限定されず、先述の粘着テープや粘着シートを載置する方法なども考えられる。
【００５２】
また、上述の通り、粘着層１２は必ずしも樹脂フィルム１４やキャリアガラス１０の全面と接触しなくてもよく、粘着層１２が樹脂フィルム１４やキャリアガラス１０に対して剥離可能に接着できれば、対象物の一部のみに接していてもよい。さらには、粘着層１２は必ずしもキャリアガラス１０と樹脂フィルム１４との間に挟まれなくてもよく、例えば、図６に示すように、樹脂フィルムの外縁部の一部を粘着層１２とキャリアガラス１０で挟むように接着してもよい。
【００５３】
また、粘着層１２を設ける場合、キャリアガラス１０と樹脂フィルム１４とが積層する部分のうち、最も外側の部分からの距離が１０ｍｍの範囲に設けられることが好ましい。該距離を短くすることで樹脂フィルム１４の剥離ならびにキャリアガラス１０の破損を効果的に抑制できる。また、後述するパターン形成工程Ｓ１４における樹脂フィルムの端部の反りも、効果的に低減できる。キャリアガラス１０と樹脂フィルム１４とが積層する部分のうち、最も外側の部分からの距離は、５ｍｍの範囲内がより好ましく、３ｍｍの範囲内がさらに好ましい。
【００５４】
樹脂フィルム１４の全面に対し粘着層１２となる粘着性組成物が塗布された場合、図４（Ｃ）に示すように、キャリアガラス１０の上に粘着層１２および樹脂フィルム１４を載置することができる。１枚のキャリアガラス１０に対し、複数の粘着層１２および樹脂フィルム１４を載置してもよい。
【００５５】
［粘着層硬化工程］
粘着層硬化工程Ｓ１２２は、硬化前の粘着層１２に対して硬化処理を施し、粘着層１２に含まれる粘着性組成物を硬化させ、樹脂フィルム１４を有するガラス樹脂積層体１６を得る工程である。
【００５６】
以下に、本工程で実施される工程の手順について詳述し、その後得られたガラス樹脂積層体の構成について詳述する。なお、本工程は粘着層の種類によっては、必ずしも必要ではなく、本発明はこれに限定されない。
【００５７】
（粘着層硬化工程の手順）
粘着層硬化工程Ｓ１２２が接着工程Ｓ１２１に続けて行われる場合、粘着層硬化工程Ｓ１２２では接着工程Ｓ１２１で得られた硬化前の粘着層１２に対して硬化処理を施し、粘着層１２に含まれる粘着性組成物を硬化させ、樹脂フィルム１４を有するガラス樹脂積層体１６を得る。
【００５８】
また、接着工程Ｓ１２１の前に粘着層硬化工程Ｓ１２２を行うこともできる。その場合、粘着層硬化工程Ｓ１２２では、樹脂フィルム１４またはキャリアガラス１０の全面に対し粘着層１２となる粘着性組成物を塗布したのち、これにより形成された粘着層１２に対して硬化処理を施し、粘着層１２に含まれる粘着性組成物を硬化させる。その後、接着工程Ｓ１２１において、硬化した粘着層１２を介して樹脂フィルム１４をキャリアガラス１０の上に載置し、樹脂フィルム１４を有するガラス樹脂積層体１６を得る。
【００５９】
粘着層１２を硬化させる方法としては、粘着層１２に含まれる粘着性組成物の硬化方式に応じて適当な硬化方法を採用でき、その範囲であれば硬化方法は特に制限されず、公知の方法を使用できる。例えば、熱硬化性樹脂を含む粘着層を加熱して硬化する方法、光硬化性樹脂を含む粘着層に露光処理を施すことで硬化する方法、溶媒を含む粘着層から溶媒を揮発させて硬化する方法などが挙げられる。
【００６０】
（ガラス樹脂積層体）
上記粘着層硬化工程Ｓ１２２により得られるガラス樹脂積層体１６は、キャリアガラス１０の層と粘着層１２と樹脂フィルム１４の層とを有する。
【００６１】
得られたガラス樹脂積層体１６中、樹脂フィルム１４は、粘着層１２に剥離可能に接着されている。粘着層１２に含まれる粘着性組成物は樹脂フィルム１４と接触した状態で硬化できるが、粘着層１２は、樹脂フィルム１４に対して、固体分子間におけるファンデルワールス力に起因する結合力などの弱い結合力で接着する。粘着層１２と樹脂フィルム１４とは、粘着層１２とキャリアガラス１０とよりも弱く接着されていることが好ましい。すなわち、好ましくは、樹脂フィルム１４に対する粘着層１２の結合力は、キャリアガラス１０に対する粘着層１２の結合力よりも弱い。
【００６２】
通常、樹脂フィルム２４の弾性はキャリアガラス１０より十分小さく、積層工程Ｓ１２においてはキャリアガラス１０の反りは抑制されない。すなわち、本実施形態のガラス樹脂積層体１６は、キャリアガラス１０の第１面が下を向くようにガラス樹脂積層体１６を平坦かつ水平な定盤上に載置して隙間ゲージ法により測定したコーナー部の各隙間の平均値が０．２０ｍｍ以上であることが好ましい。また、本実施形態のガラス樹脂積層体１６は、キャリアガラス１０の第１面が下を向くようにガラス樹脂積層体１６を平坦かつ水平な定盤上に載置して隙間ゲージ法により測定した辺部の各隙間の平均値が０．１０ｍｍ以上であることがより好ましい。これにより、後述するパターン形成工程Ｓ１４において平坦かつ水平な定盤上でガラス樹脂積層体１６が下に凸に反り、真空吸着できなくなることを抑制することができる。
【００６３】
さらには、本実施形態のガラス樹脂積層体１６は、キャリアガラス１０の第１面が下を向くようにガラス樹脂積層体１６を平坦かつ水平な定盤上に載置して隙間ゲージ法により測定したコーナー部の各隙間の平均値が１．０ｍｍ以下であることが好ましい。ガラス樹脂積層体１６の反りの程度が大きすぎると、パターン形成工程Ｓ１４において平坦かつ水平な定盤上に真空吸着できなくなるおそれがある。同様に、本実施形態のガラス樹脂積層体１６は、キャリアガラス１０の第１面が下を向くようにガラス樹脂積層体１６を平坦かつ水平な定盤上に載置して隙間ゲージ法により測定した辺部の各隙間の平均値が０．５０ｍｍ以下であることがより好ましい。
【００６４】
また、キャリアガラス１０の第１面が上を向くようにガラス樹脂積層体１６を平坦かつ水平な定盤上に載置して隙間ゲージ法により測定したコーナー部の各隙間の平均値が０．０５ｍｍ以下であることが好ましい。反りがガラス樹脂積層体１６の表面全域にわたり均一に発生しているためである。
【００６５】
［樹脂層形成工程］
樹脂層形成工程および後述の樹脂層硬化工程は、キャリアガラス１０上に樹脂フィルムまたは樹脂層を積層する第２の実施形態である。樹脂層形成工程Ｓ１２３は、キャリアガラス１０の表面上に、樹脂組成物を塗布して、未硬化の樹脂組成物層１２を形成する工程である。より具体的には、図７（Ａ）〜（Ｂ）に示すように、キャリアガラス１０の表面上に、未硬化の樹脂組成物層２２が形成される。
【００６６】
未硬化の樹脂組成物層２２はキャリアガラス１０の表面と隙間を空けることなく接している。そのため、後述する樹脂層硬化工程Ｓ１２４において、該樹脂組成物層２２を硬化させると、キャリアガラス１０の平坦な表面が転写された樹脂層を得ることができ、キャリアガラス１０の歪みなどが抑えられる。
【００６７】
まず、本工程で使用される樹脂組成物について詳述し、その後樹脂層形成工程Ｓ１２３の手順について詳述する。
【００６８】
（樹脂組成物）
樹脂層形成工程Ｓ１２３で使用される樹脂組成物は、後述する樹脂層硬化工程Ｓ１２４にて樹脂層（密着性樹脂層）を形成しうる組成物である。
【００６９】
樹脂組成物中に含まれる樹脂としては、その硬化膜が対象物に対して剥離可能に接着できればよく、公知の熱可塑性樹脂または硬化性樹脂（例えば、熱硬化性組成物、光硬化性組成物など）を使用することができる。例えば、アクリル樹脂、ポリオレフィン樹脂、ポリウレタン樹脂、シリコーン樹脂、フェノール樹脂、エポキシ樹脂、メラミン樹脂、尿素樹脂、不飽和ポリエステル樹脂、アルキド樹脂、ポリイミドなどが挙げられる。いくつかの種類のモノマーが重合した共重合体樹脂（コポリマー）でもよく、いくつかの種類の樹脂を混合してもよい。
【００７０】
樹脂組成物としては、ポリイミドが好ましい。このポリイミドを使用して形成される樹脂層は、キャリアガラス表面に密着するとともにその自由表面は優れた剥離容易性を有するので好ましい。
【００７１】
（樹脂層形成工程の手順）
キャリアガラスの表面上に樹脂組成物を塗布する方法は特に制限されず、公知の方法を採用し得る。例えば、塗布方法としては、スプレーコート法、ダイコート法、スピンコート法、ディップコート法、ロールコート法、バーコート法、スクリーン印刷法、グラビアコート法などが挙げられる。このような方法の中から、樹脂組成物の種類に応じて適宜選択することができる。
【００７２】
また、樹脂層の厚みは特に制限されないが、０．００１〜０．５００ｍｍであることが好ましく、０．０２〜０．２０ｍｍであることがより好ましく、０．０２５ｍｍ〜０．１８０ｍｍであることがさらに好ましい。
【００７３】
なお、樹脂組成物に溶媒が含まれている場合は、必要に応じて、加熱処理を行って、溶媒を揮発させてもよい。
【００７４】
樹脂組成物をキャリアガラス１０上に塗布して得られる未硬化の樹脂組成物層２２の厚みは特に制限されず、後述する樹脂フィルム２４が好適な厚みで得られるように適宜調整される。
【００７５】
形成される未硬化の樹脂組成物層２２の外形は、キャリアガラス１０の外形と同程度か、それよりも小さいことが好ましい。
【００７６】
［樹脂層硬化工程］
樹脂層硬化工程Ｓ１２４は、上記樹脂層形成工程Ｓ１２３で得られた未硬化の樹脂組成物層２２を硬化させ、樹脂フィルム２４を有するガラス樹脂積層体２６（硬化処理が施されたガラス樹脂積層体）を得る工程である。ここで、樹脂フィルム２４は未硬化の樹脂組成物層２２が硬化されることにより形成される。より具体的には、図７（Ｃ）に示すように、樹脂層硬化工程Ｓ１２４を実施することにより、未硬化の樹脂組成物層２２が硬化して樹脂フィルム２４が得られ、キャリアガラス１０の層と樹脂フィルム２４の層とをこの順で有するガラス樹脂積層体２６が得られる。
【００７７】
以下に、本工程で実施される工程の手順について詳述し、その後得られた樹脂フィルムおよびガラス樹脂積層体の構成について詳述する。
【００７８】
（樹脂層硬化工程の手順）
本工程で実施される硬化処理は、使用される樹脂の種類によって適宜最適な方法が選択される。
【００７９】
樹脂組成物層中に含まれる樹脂が熱硬化性である場合は、未硬化の樹脂組成物層に対して加熱処理を施すことにより、該層を硬化させることができる。加熱処理の条件は使用される樹脂の種類に応じて適宜最適な条件が選択される。
【００８０】
樹脂組成物層中に含まれる樹脂が光硬化性樹脂である場合は、未硬化の樹脂組成物層に対して露光処理を施すことにより、該層を硬化させることができる。露光処理の際に照射される光の種類は、樹脂の種類に応じて適宜選択されるが、例えば、紫外光、可視光、赤外光などが挙げられる。
【００８１】
また、樹脂組成物層中に溶媒が含まれている場合は、未硬化の樹脂組成物層に対して加熱処理を施すことにより、溶媒を揮発させるのと同時に該層を硬化させることができる。加熱処理の条件は使用される樹脂の種類に応じて適宜差異的な条件が選択される。
【００８２】
（樹脂フィルム）
次に、ガラス樹脂積層体２６中に形成される樹脂フィルム２４について詳述する。
【００８３】
樹脂フィルム２４の厚さは特に限定されないが、１〜５００μｍであることが好ましく、２０〜２００μｍであることがより好ましく、２５〜１８０μｍであることがさらに好ましい。樹脂フィルム１８の厚さがこのような範囲であると、樹脂フィルム２４とキャリアガラス１０との密着が十分になるからである。また、樹脂フィルム２４の厚さが厚すぎると、形成するのに時間および材料を要するため生産性の観点から好ましくない。
【００８４】
なお、樹脂フィルム２４は２層以上からなっていてもよい。この場合「樹脂フィルム２４の厚さ」は全ての層の合計の厚さを意味するものとする。また、樹脂フィルム２４が２層以上からなる場合は、各々の層を形成する樹脂の種類が異なってもよい。
【００８５】
樹脂フィルム２４は、ガラス転移点が室温（２５℃程度）よりも低い、またはガラス転移点を有しない材料からなることが好ましい。後述する剥離工程Ｓ１６においてより容易にキャリアガラス１０と剥離することができ、同時にキャリアガラス１０との密着も十分になるからである。
【００８６】
樹脂フィルム２４を形成する樹脂の種類は特に限定されず、上述した樹脂組成物に含まれる樹脂の種類によって異なる。例えば、ポリイミド、アクリル樹脂、ポリオレフィン樹脂、ポリウレタン樹脂、シリコーン樹脂、フェノール樹脂、エポキシ樹脂、メラミン樹脂、尿素樹脂、不飽和ポリエステル樹脂、アルキド樹脂などが挙げられる。  樹脂フィルム２４の線膨張係数は、一般にキャリアガラス１０の線膨張係数よりはるかに大きいが、２０×１０−５Ｋ−１以下であることが好ましい。樹脂フィルム２４の線膨張係数が大きすぎると、キャリアガラス１０に樹脂フィルム２４が積層され後述するパターン形成工程Ｓ１４において加熱された際などに、キャリアガラス１０との線膨張係数の差によって、ガラス樹脂界面の整合性が悪化するおそれがある。
【００８７】
（ガラス樹脂積層体）
上記樹脂層硬化工程Ｓ１２４により得られるガラス樹脂積層体２６は、キャリアガラス１０の層と樹脂フィルム２４の層とを有する。
【００８８】
得られたガラス樹脂積層体２６中、樹脂フィルム２４は、キャリアガラス１０に剥離可能に密着されている。上述したように、未硬化の樹脂組成物層２２はキャリアガラス１０と接触した状態で反応硬化するが、形成された樹脂フィルム２４はキャリアガラス１０に対して、固体分子間におけるファンデルワールス力に起因する結合力などの弱い結合力で密着する。
【００８９】
通常、樹脂フィルム２４の弾性はキャリアガラス１０より十分小さく、積層工程Ｓ１２においてはキャリアガラス１０の反りは抑制されない。すなわち、本実施形態のガラス樹脂積層体２６は、キャリアガラス１０の第１面が下を向くようにガラス樹脂積層体２６を平坦かつ水平な定盤上に載置して隙間ゲージ法により測定したコーナー部の各隙間の平均値が０．２０ｍｍ以上であることが好ましい。また、本実施形態のガラス樹脂積層体２６は、キャリアガラス１０の第１面が下を向くようにガラス樹脂積層体２６を平坦かつ水平な定盤上に載置して隙間ゲージ法により測定した辺部の各隙間の平均値が０．１０ｍｍ以上であることがより好ましい。これにより、後述するパターン形成工程Ｓ１４において平坦かつ水平な定盤上でガラス樹脂積層体２６が下に凸に反り、真空吸着できなくなることを抑制することができる。
【００９０】
さらには、本実施形態のガラス樹脂積層体２６は、キャリアガラス１０の第１面が下を向くようにガラス樹脂積層体２６を平坦かつ水平な定盤上に載置して隙間ゲージ法により測定したコーナー部の各隙間の平均値が１．０ｍｍ以下であることが好ましい。ガラス樹脂積層体２６の反りの程度が大きすぎると、パターン形成工程Ｓ１４において平坦かつ水平な定盤上に真空吸着できなくなるおそれがある。同様に、本実施形態のガラス樹脂積層体２６は、キャリアガラス１０の第１面が下を向くようにガラス樹脂積層体２６を平坦かつ水平な定盤上に載置して隙間ゲージ法により測定した辺部の各隙間の平均値が０．５０ｍｍ以下であることがより好ましい。
【００９１】
また、キャリアガラス１０の第１面が上を向くようにガラス樹脂積層体２６を平坦かつ水平な定盤上に載置して隙間ゲージ法により測定したコーナー部の各隙間の平均値が０．０５ｍｍ以下であることが好ましい。反りがガラス樹脂積層体２６の表面全域にわたり均一に発生しているためである。
【００９２】
［パターン形成工程］
パターン形成工程Ｓ１４は、上記積層工程Ｓ１２で得られたガラス樹脂積層体中の樹脂フィルムのキャリアガラスに面しない表面（以下、外表面）上に電子デバイス用パターンを形成し、機能性ガラス樹脂積層体を得る工程である。
【００９３】
まず、パターン形成工程で使用される電子デバイス用パターンおよび本実施形態のパターン形成工程が備える各工程について詳述し、その後工程の手順等について詳述する。
【００９４】
（電子デバイス用パターン）
電子デバイス用パターンは、ガラス樹脂積層体中の樹脂フィルムの外表面上に形成され電子デバイスの少なくとも一部を構成するパターンである。より具体的には、電子デバイス用パターンとしては、静電式タッチセンサ以外にも、圧力タッチセンサや光学センサ、加速度センサ等の各種センサパターンが挙げられる。
【００９５】
静電式タッチセンサ用パターンは、透明導電膜パターン、遮光膜パターン、絶縁膜パターン、金属薄膜パターンなどにより構成される。静電式タッチセンサ用パターンは、本実施形態のように、遮光膜パターン３２１、第１透明導電膜パターン３２２、絶縁膜パターン３２３、第２透明導電膜パターン３２４、金属薄膜パターン３２５の順にパターンが積層されて形成されることが好ましい。
【００９６】
透明導電膜パターンは、導電性材料によって形成される構造を含むことが好ましい。導電性材料としてはインジウムスズ酸化物（Ｉｎｄｉｕｍ  Ｔｉｎ  Ｏｘｉｄｅ，ＩＴＯ）、インジウム亜鉛酸化物（Ｉｎｄｉｕｍ  ｚｉｎｃ  ｏｘｉｄｅ，ＩＺＯ）、アゾ化合物（ａｌ−ｄｏｐｅｄ  ＺｎＯ，ＡＺＯ）又はアンチモン酸化スズ（Ａｎｔｉｍｏｎｙ  Ｔｉｎ  ｏｘｉｄｅ，ＡＴＯ）、ナノ銀（Ａｇ）、ナノ銅（Ｃｕ）などが挙げられる。
【００９７】
遮光膜パターンは、透過率の低い材料を用いて形成されればよく、カーボンブラック等の顔料を含有する樹脂組成物や、クロム、ニッケル、アルミニウム等の金属あるいは金属化合物の蒸着膜が例示される。
【００９８】
絶縁膜パターンは、絶縁性材料によって形成される構造を含むことが好ましい。絶縁性材料としては、透明樹脂材料や、酸化珪素、窒化珪素、酸化窒化珪素、窒化酸化珪素などが挙げられる。透明樹脂材料は、光硬化性樹脂であることが好ましい。絶縁膜パターンは、単数の絶縁膜を用いたものであっても、複数の絶縁膜を積層して用いたものであっても良い。
【００９９】
金属薄膜パターンに用いられる金属材料としては、タングステン（Ｗ）、モリブデン（Ｍｏ）、チタン（Ｔｉ）、クロム（Ｃｒ）、タンタル（Ｔａ）、ニオブ（Ｎｂ）、ニッケル（Ｎｉ）、コバルト（Ｃｏ）、ジルコニウム（Ｚｒ）、亜鉛（Ｚｎ）、ルテニウム（Ｒｕ）、ロジウム（Ｒｈ）、パラジウム（Ｐｄ）、オスミウム（Ｏｓ）、イリジウム（Ｉｒ）等が挙げられる。金属薄膜パターンは、上記金属で形成された薄膜の他に、上記金属を主成分とする合金で形成された薄膜、複数の金属（上記のものに限定されない）の層が積層することにより形成された薄膜、或いは上記金属を含む化合物を用いて形成された薄膜を用いても良い。中でも、電気抵抗の観点からＭｏ／Ａｌ／Ｍｏの３層積層電極薄膜が好ましい。
【０１００】
（遮光膜パターン形成工程）
遮光膜パターン形成工程Ｓ１４１においては、まず、樹脂フィルム３０の外表面３０ａに遮光膜を成膜する。遮光膜パターン３２１の形成は公知の方法によればよいが、中でもスパッタリング法により形成されることが好ましい。
【０１０１】
遮光膜の成膜時には樹脂フィルム３０に対し熱処理が実施されるが、熱処理温度は１６０℃以下が好ましく、熱処理時間は６０分以下が好ましい。これにより、樹脂フィルム３０が熱により変形しにくくなり、遮光膜パターン３２１が正しくパターニングされやすくなる。
【０１０２】
透明導電膜の成膜後に、後述の第１透明導電膜パターン形成工程Ｓ１４２や絶縁膜パターン形成工程Ｓ１４３、第２透明導電膜パターン形成工程Ｓ１４４においてパターンが形成される領域を囲むように、パターニングにより遮光膜パターン３２１が形成される。パターニングは公知の方法で行われればよいが、中でもフォトリソグラフィー法により行われることが好ましい。  遮光膜パターン３２１は好適には黒色であるが、その他の色であってもよく、必ずしも遮光性が高くなくてもよい。また、表示に寄与しない領域を隠す必要がない場合、遮光膜パターン３２１を形成しなくてもよい。
【０１０３】
（第１透明導電膜パターン形成工程）
次いで、第１透明導電膜パターン形成工程Ｓ１４２では、先述の導電性材料を基に透明導電膜を全面に成膜した後、パターニングを行い、透明導電膜パターン３２２を形成する。透明導電膜の成膜は公知の方法で行われればよいが、中でもスパッタリング法により形成されることが好ましい。
【０１０４】
透明導電膜の成膜時には樹脂フィルム３０に対し熱処理が実施されるが、熱処理温度は１６０℃以下が好ましく、熱処理時間は６０分以下が好ましい。これにより、樹脂フィルム３０が熱により変形しにくくなり、第１透明導電膜パターン３２２が正しくパターニングされやすくなる。
【０１０５】
透明導電膜の成膜後に、パターニングにより第１透明導電膜パターン３２２が形成される。パターニングは公知の方法で行われればよいが、中でもフォトリソグラフィ―法により行われることが好ましい。
【０１０６】
（絶縁膜パターン形成工程）
次いで、絶縁膜パターン形成工程Ｓ１４３では、先述の絶縁性材料を基に絶縁膜を第１透明導電膜パターン３２２上に全面に成膜する。その後、第１透明導電膜パターン３２２の一部を露出させるようにパターニングを行い、絶縁膜パターン３２３を形成する。絶縁膜の成膜は公知の方法で行えばよいが、絶縁性材料が光硬化性樹脂である場合、ダイコート法などにより塗布することで成膜を行うことができる。また、絶縁性材料が無機材料である場合、スパッタリング法などにより絶縁膜を成膜を行うことができる。
【０１０７】
絶縁膜パターン３２３の形成時には樹脂フィルム３０に対し熱処理が実施されるが、熱処理温度は１６０℃以下が好ましく、熱処理時間は６０分以下が好ましい。これにより、樹脂フィルム３０が熱により変形し、第１透明導電膜パターン３２２の一部が露出せず、断線する不具合等が発生する可能性が低減する。
【０１０８】
絶縁膜の成膜後に、パターニングにより絶縁膜パターン３２３が形成される。パターニングは公知の方法で行われればよいが、中でもフォトリソグラフィ―法により行われることが好ましい。
【０１０９】
（第２透明導電膜パターン形成工程）
次いで、第２透明導電膜パターン形成工程Ｓ１４４では、先述の導電性材料を基に透明導電膜を全面に成膜した後、パターニングを行い、透明導電膜パターン３２２を形成する。第２透明導電膜パターン３２４が形成されることで、透明センサ配線部分が完成する。透明導電膜の成膜は公知の方法で行われればよいが、中でもスパッタリング法により行われることが好ましい。
【０１１０】
透明導電膜の成膜時には樹脂フィルム３０に対し熱処理が実施されるが、熱処理温度は１６０℃以下が好ましく、熱処理時間は６０分以下が好ましい。これにより、樹脂フィルム３０が熱により変形し、第１透明導電膜パターン３２２が断線する可能性や、第１透明導電膜パターン３２２が絶縁膜パターン３２３を超えて第２透明導電膜パターン３２４と短絡する可能性を低減することができる。
【０１１１】
透明導電膜の成膜後に、パターニングにより第２透明導電膜パターン３２２が形成される。パターニングは公知の方法で行われればよいが、中でもフォトリソグラフィ―法により行われることが好ましい。
【０１１２】
（金属薄膜パターン形成工程）
最後に、金属薄膜パターン形成工程Ｓ１４５では、先述の金属材料を基に第２透明導電膜パターン３２４上に金属薄膜を全面に成膜した後、パターニングを行い、金属薄膜パターン３２５を形成する。金属薄膜パターン３２５は透明性を要求されない周辺部の配線として設けられる。金属薄膜は透明導電膜と比較して抵抗率が低く、効率的な配線が可能となる。
【０１１３】
金属薄膜の成膜は公知の方法により行われるが、中でもスパッタリング法により行われることが好ましい。金属薄膜の成膜時には樹脂フィルム３０に対し熱処理が実施されるが、熱処理温度は１６０℃以下が好ましく、熱処理時間は６０分以下が好ましい。これにより、樹脂フィルム３０が熱により変形し、第１透明導電膜パターン３２２や第２透明導電膜パターン３２４が断線する可能性や、第１透明導電膜パターン３２２が絶縁膜パターン３２３を超えて第２透明導電膜パターン３２４と短絡する可能性を低減することができる。
【０１１４】
透明導電膜の成膜後に、パターニングにより金属薄膜パターン３２５が形成される。パターニングは公知の方法で行われればよいが、中でもフォトリソグラフィ―法により行われることが好ましい。
【０１１５】
（パターン形成工程の手順等）
本実施形態のパターン形成工程Ｓ１４は、遮光膜パターン形成工程Ｓ１４１、第１透明導電膜パターン形成工程Ｓ１４２、絶縁膜パターン形成工程Ｓ１４３、第２透明導電膜パターン形成工程Ｓ１４４、金属薄膜パターン形成工程Ｓ１４５を備えるが、本発明のパターン形成工程はこれに限定されない。
【０１１６】
より具体的には、図８に示すように、樹脂フィルム３０の外表面３０ａ上に電子デバイス用パターン３２を形成し、機能性ガラス樹脂積層体３４を得る。本実施形態においては、電子デバイス用パターン３２は、遮光膜パターン３２１、第１透明導電膜パターン３２２、絶縁膜パターン３２３、第２透明導電膜パターン３２４、金属薄膜パターン３２５を備えるが、本発明はこれに限定されない。
【０１１７】
上述した電子デバイス用パターンの形成方法は特に限定されず、電子デバイス用パターンの種類に応じて従来公知の方法にて形成することができる。例えばＣＶＤ法、スパッタリング法、真空蒸着法、スクリーン印刷法等を用いて形成することができる。
【０１１８】
電子デバイス用パターン３２は、生産性の観点から、樹脂フィルム３０の外表面３０ａ上に複数設けられることが好ましい。その場合、本実施形態の機能性ガラス樹脂積層体の製造方法は、パターン形成工程Ｓ１６の後に、電子デバイス用パターンごとに適宜分割、切断を行う工程を備えてもよい。
【０１１９】
なお、電子デバイス用パターンは、樹脂フィルムの外表面に最終的に形成されるパターンの全部ではなく、一部であってもよく、残りのパターンをその後の工程で形成することもできる。
【０１２０】
また、機能性ガラス樹脂積層体を用いて電子デバイスを組み立て、その後、機能性ガラス樹脂積層体からキャリアガラスを剥離して、電子デバイスを製造することもできる。なお、機能性ガラス樹脂積層体からキャリアガラスを剥離しなくてもよい。
【０１２１】
先述の通り、本実施形態のキャリアガラス１０には反りが発生しており、樹脂フィルム１４もキャリアガラス１０の反りに応じた反りを生じている。しかし、樹脂フィルム１４は、重合などの化学反応や熱による変成を起こした場合、収縮する。パターン形成工程Ｓ１４においては、種々のパターンの形成時に熱処理を行うため、樹脂フィルム１４は加熱され、一般に収縮する。さらには樹脂フィルム１４とキャリアガラス１０は互いに接着されているため、樹脂フィルム１４の収縮に基づく応力が、キャリアガラス１０の樹脂フィルム１４に面する表面に新たにかかる。この応力が好適にはキャリアガラス１０の凸面側に発生することで、図４（Ｄ）、図５（Ｄ）および図７（Ｄ）に示すように、キャリアガラス１０、樹脂フィルム１４および機能性ガラス樹脂積層体３４の反りが解消される。
【０１２２】
パターン形成工程Ｓ１４においては、種々のパターンの形成時にガラス樹脂積層体１６（または２６）が保持される必要があるため、ガラス樹脂積層体１６（または２６）が載置される定盤に設けられた真空吸着手段により、平坦かつ水平な定盤に吸着される。このとき、ガラス樹脂積層体１６（または２６）が定盤に対して強く下に凸である場合、吸着されにくい。従って、ガラス樹脂積層体１６（または２６）に設けられるキャリアガラス１０の第１面は凸面であることが好ましい。これにより、ガラス樹脂積層体１６（または２６）が正しく定盤に吸着されるため、パターン形成工程Ｓ１４における均熱性が高まり、パターニングのための露光マスクをガラス樹脂積層体１６（または２６）の変形量に合わせて補正する必要がなくなる。このとき、ガラス樹脂積層体１６（または２６）の反りもキャリアガラス１０に追従するため、ガラス樹脂積層体１６（または２６）にはキャリアガラス１０の第１面が凸となるような反りが生じている。
【０１２３】
本実施形態の機能性ガラス樹脂積層体３４は、キャリアガラス１０の第１面が上を向くように機能性ガラス樹脂積層体３４を平坦かつ水平な定盤上に載置して隙間ゲージ法で測定したコーナー部の各隙間の平均値が０．２０ｍｍ以下である。また、機能性ガラス樹脂積層体３４に設けられるキャリアガラス１０の第１面は凸面であることが好ましい。これにより、パターン形成工程Ｓ１４において、平坦かつ水平な定盤上で機能性ガラス樹脂積層体３４が強く下に凸に反り、真空吸着できなくなることを抑制することができる。このとき、機能性ガラス樹脂積層体３４の反りもキャリアガラス１０に追従するため、機能性ガラス樹脂積層体３４にはキャリアガラス１０の第１面が凸となるような反りが生じている。
【０１２４】
また、本実施形態の機能性ガラス樹脂積層体３４は、好適にはキャリアガラス１０の第１面が下を向くように機能性ガラス樹脂積層体３４を平坦かつ水平な定盤上に載置して隙間ゲージ法で測定したコーナー部の各隙間の平均値が０．８０ｍｍ以下であることが好ましい。機能性ガラス樹脂積層体３４の反りの程度が大きすぎると、パターン形成工程Ｓ１４において平坦かつ水平な定盤上に真空吸着できなくなるおそれがあるためである。さらに、本実施形態の機能性ガラス樹脂積層体３４は、キャリアガラス１０の第１面が下を向くように機能性ガラス樹脂積層体３４を平坦かつ水平な定盤上に載置して隙間ゲージ法で測定した各辺部における隙間が０．４０ｍｍ以下であることがより好ましい。
【０１２５】
［剥離工程］
本発明の機能性樹脂フィルムの製造方法は剥離工程を有さなくてもよいが、剥離工程を実施することにより、上記パターン形成工程Ｓ１４で得られた機能性ガラス樹脂積層体３４から、電子デバイス用パターン３２を形成された樹脂フィルム３０（以下、機能性樹脂フィルム３０という）をキャリアガラス１０と分離した状態で得ることができる。また、剥離工程により分離されたキャリアガラス１０は、新たな樹脂フィルムまたは樹脂層を積層するためのキャリアガラスとして、再度積層工程に供することができる。
【０１２６】
次に、該剥離工程Ｓ１６の手順について詳述する。
【０１２７】
（剥離工程の手順）
剥離工程Ｓ１６では、まず、上記パターン形成工程Ｓ１４で得られた機能性ガラス樹脂積層体３４から、機能性樹脂フィルム３０とキャリアガラス１０または粘着層１２の界面を剥離面として、キャリアガラス１０または粘着層１２を分離・除去して、電子デバイス用パターン３２を設けられた機能性樹脂フィルム３０を得る。
【０１２８】
剥離時の機能性樹脂フィルム３０上の電子デバイス用パターン３２が必要な全構成部材の一部である場合には、剥離後、残りの構成部材を機能性樹脂フィルム３０上に形成することもできる。
【０１２９】
機能性樹脂フィルムとキャリアガラスまたは粘着層を剥離する方法は、特に限定されない。具体的には、例えば、機能性樹脂フィルムとキャリアガラスまたは粘着層との界面に剃刀などの鋭利な刃物状のものを刺入して隙間をつくった後、機能性樹脂フィルムとキャリアガラスまたは粘着層とを引き離す方法がある。機能性樹脂フィルムとキャリアガラスまたは粘着層との界面に、水と圧縮空気との混合流体を吹き付けて剥離してもよい。また、本発明の第２の実施形態のように樹脂層形成工程を経ている場合、機能性樹脂フィルムとキャリアガラスが直接密着しているため、機能性樹脂フィルムとキャリアガラスの線膨張係数の差を利用することで剥離することができる。具体的には、機能性樹脂フィルムの線膨張係数の方が一般的にキャリアガラスの線膨張係数よりも大きいため、機能性ガラス樹脂積層体を５０〜１００℃の温水に浸すことで機能性樹脂フィルムとキャリアガラスとを剥離することができる。
【０１３０】
また、機能性ガラス樹脂積層体からキャリアガラスおよび粘着層を除去する際においては、イオナイザによる吹き付けや湿度を制御することにより、電子デバイスに影響する可能性のある静電気を抑えることができる。あるいは、電子デバイスに静電気を消耗させる回路を組み込んだり、犠牲回路を組み込んで端子部から積層体の外に導通をとったりしてもよい。
【０１３１】
このようにして剥離工程により機能性樹脂フィルムまたは粘着層から分離されたキャリアガラスは、積層工程に供する前のキャリアガラスと同様に、隙間ゲージ法で測定した全てのコーナー部における隙間が０．２０ｍｍ以上であることが好ましい。このようなキャリアガラスは、新たな樹脂フィルムまたは樹脂層を積層するためのキャリアガラスとして、再度積層工程に供することができる。
【実施例】
【０１３２】
以下に、実施例等により本発明を具体的に説明するが、本発明はこれらの例によって限定されるものではない。
【０１３３】
以下の実施例１、２および比較例１では、キャリアガラス用のガラス基板として、アルミノシリケートガラスからなるガラス板（縦１３００ｍｍ、横１０００ｍｍ、板厚０．７ｍｍ、線膨張係数９８×１０−７／℃）を使用した。該ガラス板は、フロート法により製造されたガラス板から切り出したものである。切り出しの際、割れ防止のためにキャリアガラスのコーナー部をカットした。
【０１３４】
（実施例１）
まず、キャリアガラスとして用いるガラスに対し、以下に示す化学強化条件にしたがって化学強化処理を行った後、純粋による洗浄を行った。
−化学強化条件−
溶融塩：硝酸カリウム（大塚化学社製）
強化温度：４１０℃
強化時間：４時間
これにより、ガラスの第１面と該第１面に対向する第２面について、第１面には第１の圧縮応力層が形成され、第２面には第２の圧縮応力層が形成される。洗浄後のガラスの第１の圧縮応力層および第２の圧縮応力層の表面圧縮応力はそれぞれ７３０ＭＰａ、７４０ＭＰａであり、圧縮応力層の深さはそれぞれ３６μｍ、３４μｍであった。したがって、該ガラスの第１の圧縮応力層の圧縮強度と、第２の圧縮応力層の圧縮強度との比は、（７３０ＭＰａ×３６μｍ）／（７４０ＭＰａ×３４μｍ）＝１．０４５となり、第１の圧縮応力層の圧縮強度は第２の圧縮応力層の圧縮強度よりも大きかった。これに起因して、該ガラスには第１面が凸面となるような反りが発生していた。この反りの程度を評価するために、該ガラスの第１面が下を向くように平坦かつ水平な定盤上に載置して、該ガラスの全てのコーナー部の隙間を隙間ゲージ法により測定した。該ガラスにおけるコーナー部Ｃ１〜Ｃ４および辺部Ｍ１〜Ｍ４の位置を、図９に示す。これにより測定されたコーナー部Ｃ１〜Ｃ４の各隙間の平均値を表１に示す。（単位はｍｍ）測定は１０枚のキャリアガラスについて行った。また、同時に測定した該ガラスの辺部Ｍ１、Ｍ３の各隙間の平均値も表１に示す。
【０１３５】
【表１】
2016050129.tif 000004
【０１３６】
いずれのガラスについても、コーナー部Ｃ１〜Ｃ４の各隙間の平均値は０．２４ｍｍ以上であり、第１面を凸面とする強い反りが生じていることが分かった。また、いずれのガラスについても、辺部Ｍ１、Ｍ３の各隙間の平均値は０．１４ｍｍ以上であった。
【０１３７】
辺部Ｍ１〜Ｍ４の各隙間の平均値は測定していないが、Ｍ１、Ｍ３はともに該ガラスの長辺の隙間であるため、長辺より撓みにくい短辺の隙間であるＭ２、Ｍ４はＭ１、Ｍ３の平均値よりは大きくなる。従って、辺部Ｍ１〜Ｍ４の各隙間の平均値は辺部Ｍ１、Ｍ３の各隙間の平均値よりも大きくなると推定される。
【０１３８】
また、より詳しく反りの程度を評価するために、該ガラスの第１面が上を向くように平坦かつ水平な定盤上に載置して、全てのコーナー部の隙間を隙間ゲージ法により測定した。これにより測定されたコーナー部Ｃ１〜Ｃ４の各隙間の平均値を表２に示す。
【０１３９】
【表２】
2016050129.tif 000005
【０１４０】
いずれのガラスについても、コーナー部Ｃ１〜Ｃ４の各隙間の平均値が０．０３ｍｍ未満であり、反りが該ガラスの表面全域にわたり均一に発生していることが分かった。
【０１４１】
続いて、表１および表２において例１で示されるキャリアガラスの第１面上に、粘着剤ＳＭＰ−２００６（信越シリコーン社製）をダイコート法により塗布し、１８０℃にて１２０分間大気中で加熱硬化したのち、ポリイミドを主成分として含むネオプリムＬ３４３０（登録商標、三菱ガス化学社製）樹脂フィルムを、キャリアガラス上の該粘着層の上から載置した。（接着工程）以下、これをガラス樹脂積層体Ａ１と呼ぶ。このガラス樹脂積層体Ａ１を、キャリアガラスの第１面が下を向くように平坦かつ水平な定盤上に載置して、隙間ゲージ法により測定されたコーナー部の各隙間の平均値は、０．４２ｍｍであった。
【０１４２】
続いて、該ガラス樹脂積層体Ａ１の、樹脂フィルム側の表面に対し、種々のパターンの形成を行い、機能性ガラス樹脂積層体Ａ１を得た。（パターン形成工程）パターン形成工程を通じてガラス樹脂積層体Ａ１は定盤上に正しく真空吸着されており、種々のパターンは良好に形成されたことを確認できた。この機能性ガラス樹脂積層体Ａ１を、キャリアガラスの第１面が下を向くように平坦かつ水平な定盤上に載置して、隙間ゲージ法により測定されたコーナー部の各隙間の平均値は、０．４２ｍｍよりも小さく、反りが抑制されていた。また、機能性ガラス樹脂積層体Ａ１を、キャリアガラスの第１面が上を向くように平坦かつ水平な定盤上に載置して、隙間ゲージ法により測定されたコーナー部の各隙間の平均値は０．０３ｍｍ未満であり、第１面が凸面のままであった。
【０１４３】
その後、機能性ガラス樹脂積層体Ａ１における機能性樹脂フィルムと粘着層との界面に、剃刀を刺入して隙間をつくった後、樹脂フィルムと粘着層とを引き離した。その結果、第１面にパターンが形成された機能性樹脂フィルムを剥離することができた。（剥離工程）
【０１４４】
（実施例２）
キャリアガラスとしては、実施例１と同じガラスを用いた。従って、該化学強化処理および純水による洗浄を行った後に、該ガラスの第１面が下を向くように平坦かつ水平な定盤上に載置して、隙間ゲージ法により測定された全てのコーナー部Ｃ１〜Ｃ４の各隙間の平均値は０．４２ｍｍであった。
【０１４５】
次に、キャリアガラスの第１面上に、粘着剤ＳＭＰ−２００６（信越シリコーン社製）をダイコート法により塗布し、１８０℃にて１２０分間大気中で加熱硬化したのち、ＰＥＴを主成分として含むコスモシャインＡ４１００（登録商標、東洋紡社製）樹脂フィルムを、キャリアガラス上の該粘着層の上から載置した。（接着工程）以下、これをガラス樹脂積層体Ａ２と呼ぶ。このガラス樹脂積層体Ａ２を、キャリアガラスの第１面が下を向くように平坦かつ水平な定盤上に載置して、隙間ゲージ法により測定されたコーナー部の各隙間の平均値は、０．４２ｍｍであった。
【０１４６】
続いて、該ガラス樹脂積層体Ａ２の、樹脂フィルム側の表面に対し、種々のパターンの形成を行い、機能性ガラス樹脂積層体Ａ２を得た。（パターン形成工程）パターン形成工程を通じてガラス樹脂積層体Ａ２は定盤上に正しく真空吸着されており、種々のパターンは良好に形成されたことを確認できた。この機能性ガラス樹脂積層体Ａ２を、キャリアガラスの第１面が下を向くように平坦かつ水平な定盤上に載置して、隙間ゲージ法により測定されたコーナー部の各隙間の平均値は、０．４２ｍｍよりも小さく、反りが抑制されていた。また、機能性ガラス樹脂積層体Ａ２を、キャリアガラスの第１面が上を向くように平坦かつ水平な定盤上に載置して、隙間ゲージ法により測定されたコーナー部の各隙間の平均値は０．０３ｍｍ未満であり、第１面が凸面のままであった。
【０１４７】
その後、機能性ガラス樹脂積層体Ａ２における機能性樹脂フィルムと粘着層との界面に、剃刀を刺入して隙間をつくった後、樹脂フィルムと粘着層とを引き離した。その結果、第１面にパターンが形成された機能性樹脂フィルムを剥離することができた。（剥離工程）
【０１４８】
（実施例３）
キャリアガラスとしては、実施例１と同じガラスを用いた。従って、該化学強化処理および純水による洗浄を行った後に、該ガラスの第１面が下を向くように平坦かつ水平な定盤上に載置して、隙間ゲージ法により測定された全てのコーナー部Ｃ１〜Ｃ４の各隙間の平均値は０．４２ｍｍであった。
【０１４９】
次に、キャリアガラスの第１面上に、粘着剤ＳＭＰ−２００６（信越シリコーン社製）をダイコート法により塗布し、１８０℃にて１２０分間大気中で加熱硬化したのち、ＰＥＮを主成分として含むテテオネックスＱ６５ＨＡ（登録商標、帝人社製）樹脂フィルムを、キャリアガラス上の該粘着層の上から載置した。（接着工程）以下、これをガラス樹脂積層体Ａ３と呼ぶ。このガラス樹脂積層体Ａ３を、キャリアガラスの第１面が下を向くように平坦かつ水平な定盤上に載置して、隙間ゲージ法により測定されたコーナー部の各隙間の平均値は、０．４２ｍｍであった。
【０１５０】
続いて、該ガラス樹脂積層体Ａ３の、樹脂フィルム側の表面に対し、種々のパターンの形成を行い、機能性ガラス樹脂積層体Ａ３を得た。（パターン形成工程）パターン形成工程を通じてガラス樹脂積層体Ａ３は定盤上に正しく真空吸着されており、種々のパターンは良好に形成されたことを確認できた。この機能性ガラス樹脂積層体Ａ３を、キャリアガラスの第１面が下を向くように平坦かつ水平な定盤上に載置して、隙間ゲージ法により測定されたコーナー部の各隙間の平均値は、０．４２ｍｍよりも小さく、反りが抑制されていた。また、機能性ガラス樹脂積層体Ａ３を、キャリアガラスの第１面が上を向くように平坦かつ水平な定盤上に載置して、隙間ゲージ法により測定されたコーナー部の各隙間の平均値は０．０３ｍｍ未満であり、第１面が凸面のままであった。
【０１５１】
その後、機能性ガラス樹脂積層体Ａ３における機能性樹脂フィルムと粘着層との界面に、剃刀を刺入して隙間をつくった後、樹脂フィルムと粘着層とを引き離した。その結果、第１面にパターンが形成された機能性樹脂フィルムを剥離することができた。（剥離工程）
【０１５２】
（実施例４）
キャリアガラスとしては、実施例１と同じガラスを用いた。従って、該化学強化処理および純水による洗浄を行った後に、該ガラスの第１面が下を向くように平坦かつ水平な定盤上に載置して、隙間ゲージ法により測定された全てのコーナー部Ｃ１〜Ｃ４の各隙間の平均値は０．４２ｍｍであった。
【０１５３】
次に、キャリアガラスの第１面上に、直鎖状ポリオルガノシロキサンと、分岐状ポリオルガノシロキサンと、オルガノハイドロジェンポリシロキサンと、白金系触媒とを混合して得られた混合液を、ダイコート法により塗工して、未硬化の樹脂を含む層をキャリアガラス上に設けた。（樹脂層形成工程）直鎖状ポリオルガノシロキサンと分岐状ポリオルガノシロキサンとの混合重量比は、４０／６０とし、ハイドロシリル基とビニル基のモル比（ハイドロシリル基／ビニル基）は０．９／１となるように、直鎖状ポリオルガノシロキサンと、分岐状ポリオルガノシロキサンと、オルガノハイドロジェンポリシロキサンとの混合比を調整した。白金系触媒は、直鎖状ポリオルガノシロキサンと、分岐状ポリオルガノシロキサンと、オルガノハイドロジェンポリシロキサンとの合計１００質量部に対して２質量部添加した。以下、これを硬化前ガラス樹脂積層体Ａ４と呼ぶ。
【０１５４】
次に、硬化前ガラス樹脂積層体Ａ４を２１０℃にて３０分間大気中で加熱硬化して、厚さ２０μｍの硬化した樹脂フィルムを含むガラス樹脂積層体Ａ４を得た。（樹脂層硬化工程）このガラス樹脂積層体Ａ４を、キャリアガラスの第１面が下を向くように平坦かつ水平な定盤上に載置して、隙間ゲージ法により測定されたコーナー部の各隙間の平均値は、０．３０ｍｍであった。
【０１５５】
続いて、ガラス樹脂積層体Ａ４の、樹脂フィルム側の表面に対し、種々のパターンの形成を行い、機能性ガラス樹脂積層体Ａ４を得た。(パターン形成工程)パターン形成工程を通じてガラス樹脂積層体Ａ４は定盤上に正しく真空吸着されており、種々のパターンは良好に形成されたことを確認できた。この機能性ガラス樹脂積層体Ａ４を、キャリアガラスの第１面が下を向くように平坦かつ水平な定盤上に載置して、隙間ゲージ法により測定された全てのコーナー部の隙間は、０．３０ｍｍよりも小さく、反りが抑制されていたであった。また、機能性ガラス樹脂積層体Ａ４を、キャリアガラスの第１面が上を向くように平坦かつ水平な定盤上に載置して、隙間ゲージ法により測定されたコーナー部の各隙間の平均値は０．０３ｍｍ未満であり、第１面が凸面のままであった。
【０１５６】
その後、機能性ガラス樹脂積層体Ａ４における機能性樹脂フィルムとキャリアガラスとの界面に、剃刀を刺入して隙間をつくった後、機能性樹脂フィルムとキャリアガラスとを引き離した。その結果、第１面にパターンが形成された機能性樹脂フィルムを剥離することができた。（剥離工程）
【０１５７】
（比較例１）
キャリアガラスとして、化学強化処理を行っていないガラスを使用した。該ガラスにおけるコーナー部Ｃ１〜Ｃ４の位置は、図９に示す。キャリアガラスの表面および裏面が下を向くように平坦かつ水平な定盤上に載置して測定されたコーナー部Ｃ１〜Ｃ４の各隙間の平均値はいずれも０．０３ｍｍ未満であった。その後、キャリアガラスの表面を第１面とし、実施例１と同様の方法により、ガラス樹脂積層体Ｂ１を得た。（接着工程、粘着層硬化工程）パターン形成工程に供される前に、キャリアガラスの第１面が上を向くように平坦かつ水平な定盤上に載置して、隙間ゲージ法により測定されたガラス樹脂積層体Ｂ１の全てのコーナー部の各隙間の平均値は０．０３ｍｍ未満であった。
【０１５８】
次に、実施例１と同様の方法により、ガラス樹脂積層体Ｂ１の樹脂フィルム側の表面に対し、種々のパターンの形成を行い、機能性ガラス樹脂積層体Ｂ１を得た。（パターン形成工程）パターン形成工程においては、ガラス樹脂積層体Ｂ１が定盤上に正しく真空吸着されず、種々のパターンは実施例１と比較してパターンのずれや歪みが確認された。機能性ガラス樹脂積層体Ｂ１を、キャリアガラスの第１面が上を向くように平坦かつ水平な定盤上に載置して、隙間ゲージ法により測定された全てのコーナー部の各隙間の平均値は０．２０ｍｍより大きく、樹脂フィルムの収縮により第１面が凹面となる反りが生じていた。続いて、実施例１と同様に機能性ガラス樹脂積層体Ｂ１からパターンが形成された機能性樹脂フィルムを剥離し、キャリアガラスを得た。（剥離工程）
【０１５９】
（比較例２）
キャリアガラスとして、比較例１と同様に化学強化処理を行っていないガラスを使用した。キャリアガラスの表面および裏面が下を向くように平坦かつ水平な定盤上に載置して測定されたコーナー部Ｃ１〜Ｃ４の各隙間の平均値はいずれも０．０３ｍｍ未満であった。その後、キャリアガラスの表面を第１面とし、実施例２と同様の方法により、ガラス樹脂積層体Ｂ２を得た。（接着工程、粘着層硬化工程）パターン形成工程に供される前に、キャリアガラスの第１面が上を向くように平坦かつ水平な定盤上に載置して、隙間ゲージ法により測定されたガラス樹脂積層体Ｂ２の全てのコーナー部の各隙間の平均値は０．０３ｍｍ未満であった。
【０１６０】
次に、実施例２と同様の方法により、ガラス樹脂積層体Ｂ２の樹脂フィルム側の表面に対し、種々のパターンの形成を行い、機能性ガラス樹脂積層体Ｂ２を得た。（パターン形成工程）パターン形成工程においては、ガラス樹脂積層体Ｂ２が定盤上に正しく真空吸着されず、種々のパターンは実施例２と比較してパターンのずれや歪みが確認された。機能性ガラス樹脂積層体Ｂ２を、キャリアガラスの第１面が上を向くように平坦かつ水平な定盤上に載置して、隙間ゲージ法により測定された全てのコーナー部の各隙間の平均値は０．２０ｍｍより大きく、樹脂フィルムの収縮により第１面が凹面となる反りが生じていた。続いて、実施例２と同様に機能性ガラス樹脂積層体Ｂ２からパターンが形成された機能性樹脂フィルムを剥離し、キャリアガラスを得た。（剥離工程）
【０１６１】
（比較例３）
キャリアガラスとして、比較例１と同様に化学強化処理を行っていないガラスを使用した。キャリアガラスの表面および裏面が下を向くように平坦かつ水平な定盤上に載置して測定されたコーナー部Ｃ１〜Ｃ４の各隙間の平均値はいずれも０．０３ｍｍ未満であった。その後、キャリアガラスの表面を第１面とし、実施例３と同様の方法により、ガラス樹脂積層体Ｂ３を得た。（接着工程、粘着層硬化工程）パターン形成工程に供される前に、キャリアガラスの第１面が上を向くように平坦かつ水平な定盤上に載置して、隙間ゲージ法により測定されたガラス樹脂積層体Ｂ３の全てのコーナー部の各隙間の平均値は０．０３ｍｍ未満であった。
【０１６２】
次に、実施例３と同様の方法により、ガラス樹脂積層体Ｂ３の樹脂フィルム側の表面に対し、種々のパターンの形成を行い、機能性ガラス樹脂積層体Ｂ３を得た。（パターン形成工程）パターン形成工程においては、ガラス樹脂積層体Ｂ３が定盤上に正しく真空吸着されず、種々のパターンは実施例３と比較してパターンのずれや歪みが確認された。機能性ガラス樹脂積層体Ｂ３を、キャリアガラスの第１面が上を向くように平坦かつ水平な定盤上に載置して、隙間ゲージ法により測定された全てのコーナー部の各隙間の平均値は０．２０ｍｍより大きく、樹脂フィルムの収縮により第１面が凹面となる反りが生じていた。続いて、実施例３と同様に機能性ガラス樹脂積層体Ｂ３からパターンが形成された機能性樹脂フィルムを剥離し、キャリアガラスを得た。（剥離工程）
【０１６３】
（比較例４）
キャリアガラスとして、比較例１と同様に化学強化処理を行っていないガラスを使用した。キャリアガラスの表面および裏面が下を向くように平坦かつ水平な定盤上に載置して測定されたコーナー部Ｃ１〜Ｃ４の各隙間の平均値はいずれも０．０３ｍｍ未満であった。その後、キャリアガラスの表面を第１面とし、実施例４と同様の方法により、ガラス樹脂積層体Ｂ４を得た。（接着工程、粘着層硬化工程）パターン形成工程に供される前に、キャリアガラスの第１面が上を向くように平坦かつ水平な定盤上に載置して、隙間ゲージ法により測定されたガラス樹脂積層体Ｂ４の全てのコーナー部の各隙間の平均値は０．０３ｍｍ未満であった。
【０１６４】
次に、実施例４と同様の方法により、ガラス樹脂積層体Ｂ４の樹脂フィルム側の表面に対し、種々のパターンの形成を行い、機能性ガラス樹脂積層体Ｂ４を得た。（パターン形成工程）パターン形成工程においては、ガラス樹脂積層体Ｂ４が定盤上に正しく真空吸着されず、種々のパターンは実施例４と比較してパターンのずれや歪みが確認された。機能性ガラス樹脂積層体Ｂ４を、キャリアガラスの第１面が上を向くように平坦かつ水平な定盤上に載置して、隙間ゲージ法により測定された全てのコーナー部の各隙間の平均値は０．２０ｍｍより大きく、樹脂フィルムの収縮により第１面が凹面となる反りが生じていた。続いて、実施例４と同様に機能性ガラス樹脂積層体Ｂ４からパターンが形成された機能性樹脂フィルムを剥離し、キャリアガラスを得た（剥離工程）。
【０１６５】
上記実施例１〜４に示すように、本発明のガラス、ガラス樹脂積層体、機能性ガラス樹脂積層体、および機能性ガラス樹脂積層体の製造方法、機能性樹脂フィルムの製造方法によれば、機能性樹脂フィルムの品質を損ねずに機能性樹脂フィルムを製造することができる。
【産業上の利用可能性】
【０１６６】
本発明は、例えば電子デバイス用樹脂フィルムの製造に使用し得るキャリアガラス、ガラス樹脂積層体、機能性ガラス樹脂積層体および機能性ガラス樹脂積層体の製造方法、機能性樹脂フィルムの製造方法に関するものである。
【符号の説明】
【０１６７】
１０  支持ガラス基板（キャリアガラス）
１２  粘着層
１４、２４  樹脂フィルム
１６  ガラス樹脂積層体
２２  樹脂組成物層
２６  ガラス樹脂積層体
３０  樹脂フィルム（機能性樹脂フィルム）
３０ａ  外表面
３２  電子デバイス用パターン
３２１  遮光膜パターン
３２２  第１透明導電膜パターン
３２３  絶縁膜パターン
３２４  第２透明導電膜パターン
３２５  金属薄膜パターン
３４  機能性ガラス樹脂積層体
【図１】
2016050129.tif 000006
【図２】
2016050129.tif 000007
【図３】
2016050129.tif 000008
【図４】
2016050129.tif 000009
【図５】
2016050129.tif 000010
【図６】
2016050129.tif 000011
【図７】
2016050129.tif 000012
【図８】
2016050129.tif 000013
【図９】
2016050129.tif 000014